(57)【要約】【課題】重合安定性及び貯蔵安定性、機械安定性に優れ、水性塗料として用いた場合、高度な耐候性、耐温水性、温冷サイクル性、顔料分散性、耐汚染性、低温時の伸び性を同時有する重合体エマルションを提供する。【解決手段】オルガノシロキサン（Ｉ）とグラフト交叉剤（ＩＩ）とを重縮合して得られるオルガノシロキサン重合体（ＩＩＩ）を含む第一のエマルションに、第一のエチレン性不飽和単量体（ＩＶ）と、第二のエチレン性不飽和単量体（Ｖ）と、所定の化学式で表されるエチレン性不飽和単量体（ａ）を含む第三のエチレン性不飽和単量体（ＶＩ）と、を所定量順次添加して多段乳化重合を行う。【選択図】なし【特許請求の範囲】
【請求項１】
オルガノシロキサン（Ｉ）とグラフト交叉剤（ＩＩ）を共縮合して得られるオルガノシロキサン重合体（ＩＩＩ）０．５〜５０質量％（固形分）（（ＩＩＩ）＋（ＩＶ）＋（Ｖ）＋（ＶＩ）＝１００質量％）を含む第一のエマルションの存在下に、
計算Ｔｇ＝−５０℃〜２０℃のポリマーを与えるエチレン性不飽和単量体成分（ＩＶ）１９〜６８質量％（（ＩＩＩ）＋（ＩＶ）＋（Ｖ）＋（ＶＩ）＝１００質量％）を重合し、
さらに計算Ｔｇ＝３０℃〜１００℃のポリマーを与えるエチレン性不飽和単量体成分（Ｖ）３０〜７９質量％（（ＩＩＩ）＋（ＩＶ）＋（Ｖ）＋（ＶＩ））＝１００質量％）を重合して第二のエマルションを得、
該第二のエマルションをｐＨ６〜１１に調整し、
その存在下で下記一般式（Ｉ）で表される、分子内にピペリジル基を持つエチレン性不飽和単量体（ａ）の含有量が６〜６０質量％であるエチレン性不飽和単量体成分（ＶＩ）１〜１０質量％（（ＩＩＩ）＋（ＩＶ）＋（Ｖ）＋（ＶＩ）＝１００質量％）を重合する重合体エマルションの製造方法。
【化１】
2010059267.tif 000010
（Ｒ1は水素原子又は炭素数１〜２のアルキル基、Ｘは酸素原子又はイミノ基、Ｙは水素原子又は炭素数１〜２０のアルキル基又はアルコキシル基、Ｚは水素原子又はシアノ基を示す。）
【請求項２】
前記（ａ）は、前記重合体（ＩＩＩ）と前記成分（ＩＶ）と前記成分（Ｖ）と前記成分（ＶＩ）との総量１００質量％に対し０．５〜５質量％の比率で使用されたものである請求項１に記載の製造方法。
【請求項３】
前記成分（ＩＶ）、前記成分（Ｖ）及び前記成分（ＶＩ）の少なくとも一つは、シクロヘキシル（メタ）アクリレート及びｔ−ブチル（メタ）アクリレートの少なくとも一方を含み、
前記重合体（ＩＩＩ）と前記成分（ＩＶ）と前記成分（Ｖ）と前記成分（ＶＩ）との総量１００質量％に対し、前記シクロヘキシル（メタ）アクリレート及び前記ｔ−ブチル（メタ）アクリレートの合計使用量が１０〜５０質量％である請求項１又は２に記載の製造方法。
【請求項４】
前記オルガノシロキサン（Ｉ）は、ＲmＳｉＯ(4-m)/2（式中、Ｒは置換又は非置換の１価の炭化水素基であり、ｍは１〜３の整数を表す）で表される構造単位を有するものである請求項１乃至３のいずれかに記載の製造方法。
【請求項５】
グラフト交叉剤（ＩＩ）は、分子内に１個以上の加水分解性シリル基と、１個以上のエチレン性不飽和基又はメルカプト基を有するものである請求項１乃至４のいずれかに記載の製造方法。
【請求項６】
請求項１乃至５のいずれかに記載の製造方法で得られる重合体エマルション。
【請求項７】
請求項６に記載の重合体エマルションを含有する水性塗料。
【請求項８】
分子量２０００以下のヒンダードアミンおよび／または紫外線吸収剤（ＵＶＡ）を含有する請求項７に記載の水性塗料。
【発明の詳細な説明】
【技術分野】
【０００１】
本発明は水性樹脂組成物に関する。
【背景技術】
【０００２】
近年、メンテナンスコスト低減や省資源化による環境負荷低減の観点から、屋外等の過酷な環境下で用いられる高分子材料の高耐久化がより強く求められている。
【０００３】
このうち、塗料分野においては、地球環境や塗装作業環境等への配慮から、有機溶剤を媒体とする溶剤系塗料から、水を分散媒とする水性塗料への変換が図られており、水性塗料の用途が急速に拡大している。そのため、水性塗料への要求性能も高度になってきており、高度な耐候性能を有する水性塗料が提案されている。
【０００４】
例えば特許文献１では、分子内に不飽和二重結合を有するヒンダードアミン型光安定剤（以下、反応性ＨＡＬＳ）と疎水性の高いシクロヘキシル基含有重合性単量体との共重合体を含む水性塗料が開示されている。
【０００５】
また、特許文献２では、ｐＨ６〜１０の条件下で、所定の組成で特定の乳化剤を用いて反応性ＨＡＬＳを乳化重合して、エマルションからなる水性塗料を得ている。
【０００６】
また、特許文献３では、多段乳化重合法を用いて、シクロヘキシル基含有シランカップリング材存在下で反応性ＨＡＬＳを最外層にて共重合させたエマルションからなる水性塗料を得ている。
【０００７】
また、特許文献４では、酸成分を非含有とすることで、反応性ＨＡＬＳを多量に含有したエマルションを得ている。
【０００８】
また、特許文献５では、グラフト交差剤とジメチルシロキサンの縮合物に対し低Ｔｇのアクリルをグラフトさせた後、高Ｔｇのアクリルを重合することで汚染性と耐候性に優れたアクリルシリコンエマルションが得られるとの記載がある。
【特許文献１】特許第２６３７５７４号公報
【特許文献２】特開２００２−２３４９１７号公報
【特許文献３】特開２００４−１０８０５号公報
【特許文献４】国際公開ＷＯ２００６−１２６６８０号パンフレット
【特許文献５】特開２００４−１３７３７４号公報
【発明の開示】
【発明が解決しようとする課題】
【０００９】
しかしながら、特許文献１の方法では、酸性官能基含有不飽和単量体（以下、酸成分）と反応性ＨＡＬＳを同一重合場内で乳化重合することから重合安定性に劣る。そのため、用いる乳化剤としては耐水性に劣るものを用いることで重合安定性を改良しなければならないという制限があった。さらに、樹脂特性の上で必要な量の酸成分と反応性ＨＡＬＳを同一乳化物として系中で重合している為、酸成分によりＨＡＬＳ成分のラジカル捕捉能が低下し、耐候性は不十分である。
【００１０】
また、特許文献２の方法では、酸成分と反応性ＨＡＬＳを同一乳化物として重合するが、塩基性成分添加によりｐＨを６〜１０に調整する点、及び特定の組成物と特定の非反応性のアニオン乳化剤を用いて乳化重合を行う点で重合安定性が確保できる。しかしながら、この様な条件では中和された酸成分とその他成分との間で、水溶性ポリマーが生成する点に課題があり、また乳化剤についても特定の非反応性のアニオン乳化剤を用いる必要があり、耐温水性、耐候性の面で不十分である。
【００１１】
また、特許文献３の方法では、エマルション粒子が、（メタ）アクリレート系重合体からなる２層粒子であり、また、最外層に含まれている重合性紫外線安定剤の量が過少または過多であるため耐候性、耐温水性などの物性が不十分である。
【００１２】
また、特許文献４の方法では、酸成分を非含有としたエマルションをバインダーとして塗膜を形成するため、塗料系や塗色、塗装方法によっては色分かれや貯蔵安定性に劣る場合があり、単体で塗料として用いる場合に改善の余地がある。
【００１３】
また、特許文献５の方法では、コア−シェル構造とした重合体粒子のシェル部位のアクリルの劣化により、非常に高度な耐候性を発現するには十分とは言い難い。
【００１４】
近年では市場の長期耐候性への要求を満たす為、フッ素系の樹脂を成分として含有する水性塗料も開発されている。しかし、顔料分散性や塗装作業性に劣り、塗膜としてもその高い撥水性から汚染性の点で課題がある。また、住宅での改修時におけるリコート性が不十分である。また、前記課題への対処としてアクリル成分とフッ素成分とをハイブリッド化したものについても知られており、フッ素成分の効果により光沢保持性は良好であるものの、アクリル部位の分子量低下により、初期塗膜と比較して経年使用した塗膜の強度や付着性が著しく低下する為、長期耐候性という点では未だ不十分である。
【００１５】
そこで、本発明の目的は、重合安定性及び貯蔵安定性に優れ、塗料用樹脂として用いた場合には、耐候性、耐温水性、顔料分散性等に優れた水性塗料を得ることができる水性樹脂組成物を提供することにある。また、他の水系塗料に添加した場合には、被添加塗料の耐候性を大幅に向上可能な水性樹脂組成物を提供することにある。
【課題を解決するための手段】
【００１６】
発明者らは、上記課題を解決するべく鋭意検討を重ねた結果、エチレン性不飽和単量体を重合して得られる重合体エマルションの存在下、ｐＨ６〜１１の条件下で分子内にピペリジル基を持つエチレン性不飽和単量体を所定の割合で含む、薄い最外層を重合してなる重合体エマルションとすることで上記課題を解決できることを見出した。
【００１７】
すなわち、本発明は、
オルガノシロキサン（Ｉ）とグラフト交叉剤（ＩＩ）を共縮合して得られるオルガノシロキサン重合体（ＩＩＩ）０．５〜５０質量％（固形分）（（ＩＩＩ）＋（ＩＶ）＋（Ｖ）＋（ＶＩ）＝１００質量％）を含む第一のエマルションの存在下に、
計算Ｔｇ＝−５０℃〜２０℃のポリマーを与えるエチレン性不飽和単量体成分（ＩＶ）１９〜６８質量％（（ＩＩＩ）＋（ＩＶ）＋（Ｖ）＋（ＶＩ）＝１００質量％）を重合し、
さらに計算Ｔｇ＝３０℃〜１００℃のポリマーを与えるエチレン性不飽和単量体成分（Ｖ）３０〜７９質量％（（ＩＩＩ）＋（ＩＶ）＋（Ｖ）＋（ＶＩ））＝１００質量％）を重合して第二のエマルションを得、
該第二のエマルションをｐＨ６〜１１に調整し、
その存在下で下記一般式（Ｉ）で表される、分子内にピペリジル基を持つエチレン性不飽和単量体（ａ）の含有量が６〜６０質量％であるエチレン性不飽和単量体成分（ＶＩ）１〜１０質量％（（ＩＩＩ）＋（ＩＶ）＋（Ｖ）＋（ＶＩ）＝１００質量％）を重合する重合体エマルションの製造方法である。
【化１】
2010059267.tif 000002
（Ｒ1は水素原子又は炭素数１〜２のアルキル基、Ｘは酸素原子又はイミノ基、Ｙは水素原子又は炭素数１〜２０のアルキル基又はアルコキシル基、Ｚは水素原子又はシアノ基を示す。）
【発明の効果】
【００１８】
本発明の製造方法で得られる重合体エマルションは高い重合安定性、貯蔵安定性及び機械安定性を有する。また、そのような重合体エマルションを用いた水性塗料は、高い耐候性、耐温水性、顔料分散安定性、耐汚染性、低温時の伸び性及び温冷サイクル性を有する。
【発明を実施するための最良の形態】
【００１９】
本発明に係る重合体エマルションの製造方法は、
オルガノシロキサン（Ｉ）とグラフト交叉剤（ＩＩ）を共縮合して得られるオルガノシロキサン重合体（ＩＩＩ）０．５〜５０質量％（固形分）（（ＩＩＩ）＋（ＩＶ）＋（Ｖ）＋（ＶＩ）＝１００質量％）を含む第一のエマルションの存在下に、
計算Ｔｇ＝−５０℃〜２０℃のポリマーを与えるエチレン性不飽和単量体成分（ＩＶ）１９〜６８質量％（（ＩＩＩ）＋（ＩＶ）＋（Ｖ）＋（ＶＩ）＝１００質量％）を重合し、
さらに計算Ｔｇ＝３０℃〜１００℃のポリマーを与えるエチレン性不飽和単量体成分（Ｖ）３０〜７９質量％（（ＩＩＩ）＋（ＩＶ）＋（Ｖ）＋（ＶＩ））＝１００質量％）を重合して第二のエマルションを得、
該第二のエマルションをｐＨ６〜１１に調整し、
その存在下で上記一般式（Ｉ）で表される、分子内にピペリジル基を持つエチレン性不飽和単量体（ａ）の含有量が６〜６０質量％であるエチレン性不飽和単量体成分（ＶＩ）１〜１０質量％（（ＩＩＩ）＋（ＩＶ）＋（Ｖ）＋（ＶＩ）＝１００質量％）を重合することを特徴とする。
【００２０】
本発明に係る重合体エマルションは高い重合安定性、貯蔵安定性及び機械安定性を有する。また、本発明に係る重合体エマルションを用いた水性塗料は、耐候性、耐温水性、温冷サイクル性、顔料分散性、耐汚染性及び低温時の伸び性（耐凍害性）を同時に有するものである。
【００２１】
本発明に係る重合体エマルションは、既知の乳化重合を用いて得ることができる。なお、乳化重合にはミニエマルション重合も含まれる。
【００２２】
以下、本発明について詳細に説明する。
【００２３】
［第一のエマルション（オルガノシロキサンエマルション）の製造］
オルガノシロキサンエマルションは、オルガノシロキサン（Ｉ）とグラフト交叉剤（ＩＩ）とを用いて乳化重合により製造される。したがって、オルガノシロキサンエマルションは、このオルガノシロキサン（Ｉ）とグラフト交叉剤（ＩＩ）との重縮合によるオルガノシロキサン重合体（ＩＩＩ）を含有する。
【００２４】
前記オルガノシロキサン（Ｉ）としては、例えば、一般式ＲmＳｉＯ(4-m)/2（式中、Ｒは置換又は非置換の１価の炭化水素基であり、ｍは１〜３の整数を表す）で表される構造単位を有するものであり、直鎖状、分岐状もしくは環状構造を有するものである。このオルガノシロキサンが有する、Ｒ（置換又は非置換の１価の炭化水素基）としては、例えば、メチル基、エチル基、プロピル基等のアルキル基、ビニル基等のアルケニル基、フェニル基等のアリール基などの非置換の１価の炭化水素基、又はこれら非置換の１価の炭化水素基の水素原子をハロゲン原子又はシアノ基で置換した置換炭化水素基等を挙げることができる。
【００２５】
オルガノシロキサンの具体例としては、ヘキサメチルシクロトリシロキサン、オクタメチルシクロテトラシロキサン、デカメチルシクロペンタシロキサン、ドデカメチルシクロヘキサシロキサン、又はトリメチルトリフェニルシクロトリシロキサン等の環状化合物が挙げられる。その他にも、直鎖状あるいは分岐状のオルガノシロキサンが挙げられる。なお、このオルガノシロキサンは、予め重合されたポリオルガノシロキサンであってもよい。この場合、その分子鎖末端は水酸基、アルコキシ基、トリメチルシリル基、ジメチルビニルシリル基、メチルフェニルビニルシリル基、メチルジフェニルシリル基等で封鎖されていてもよい。また、この他に、ジメチルジメトキシシラン、メチルトリメトキシシラン、テトラエトキシシラン等の加水分解性シランをオルガノシロキサン重合体の架橋成分として用いることができる。これらの成分は必要に応じて単独で、あるいは２種以上を併用して使用することができる。
【００２６】
グラフト交叉剤（ＩＩ）としては、例えば、分子内に１個以上の加水分解性シリル基と、グラフト点となる１個以上のエチレン性不飽和基又はメルカプト基を含有するものを挙げることができる。前記加水分解性シリル基としては、重合反応性や取り扱いの容易さ等の点から、アルコキシシリル基が好ましい。
【００２７】
グラフト交叉剤の具体例としては、ビニルメチルジメトキシシラン、ビニルトリメトキシシラン、若しくはビニルトリエトキシシラン等のビニルシラン類、３−（メタ）アクリロキシプロピルトリメトキシシラン、３−（メタ）アクリロキシプロピルメチルジメトキシシラン、若しくは３−（メタ）アクリロキシプロピルトリエトキシシラン等の（メタ）アクリロキシアルキルシラン類、又は３−メルカプトプロピルトリメトキシシラン、３−メルカプトプロピルメチルジメトキシシラン、３−メルカプトプロピルトリエトキシシラン、若しくは３−メルカプトプロピルメチルジエトキシシラン等のメルカプトアルキルシラン類等が挙げられる。これらの成分は必要に応じて単独で、あるいは２種以上を併用して使用することができる。
【００２８】
上記のグラフト交叉剤の使用割合は、特に限定されるものではないが、例えば、オルガノシロキサンとグラフト交叉剤の合計量中、０．１〜３０質量％であり、好ましくは０．５〜２０質量％である。０．１質量％以上のグラフト交叉剤を使用することにより、高分子量のオルガノシロキサン重合体（ＩＩＩ）と後述のエチレン性不飽和単量体（ＩＶ）とのグラフト重合が効率良く行われ、塗膜外観や耐候性、耐温水性を向上させることができる。また、３０質量％以下のグラフト交叉剤を使用することにより、塗膜の耐候性を効果的に向上させることができる。
【００２９】
また、オルガノシロキサンとグラフト交叉剤の重縮合反応を行う際の水の量は、特に規定されないが、安定性や粘度の観点から、オルガノシロキサン重合体（ＩＩＩ）５０質量部に対し１００〜５００質量部の範囲で行うことが好ましい。
【００３０】
また、オルガノシロキサン重合体（ＩＩＩ）は、前記オルガノシロキサンと前記グラフト交叉剤とを水中に強制的に乳化分散させたものに、重合開始剤を加えて重縮合させることにより製造することができる。
【００３１】
乳化分散に使用する装置としては、特に限定されるものではないが、例えばホモミキサーや圧力型ホモジナイザー等が挙げられる。
【００３２】
また、重合開始剤としては、特に限定されるものではなく、重合開始剤として公知のものを用いることができる。重合開始剤としては、例えば酸触媒を用いることができ、酸触媒としては例えばアルキルベンゼンスルホン酸等を挙げることができる。なお、酸触媒としてアルキルベンゼンスルホン酸を用いた場合、重縮合の後で、この酸触媒をアルカリ成分で中和することにより、乳化剤として使用することもできる。
【００３３】
重合開始剤の使用量は、特に制限されるものではなく、目的とするオルガノシロキサン重合体（ＩＩＩ）の分子量、固形分量又は重合温度等の重合条件により、任意に設定できるものである。例えば、酸触媒の使用量は、オルガノシロキサンとグラフト交叉剤の合計量に対して２〜１２質量％の範囲が好ましい。２質量％以上とすることにより、オルガノシロキサン重合体（ＩＩＩ）の重量平均粒子径を５〜１５０ｎｍに調整し易くなり、塗膜外観を向上できるためである。また、１２質量％以下とすることにより、塗膜の耐温水性低下を抑制することができる。
【００３４】
なお、工程（１）において得られるオルガノシロキサン重合体（ＩＩＩ）の平均分子量は、５，０００以上が好ましく、５０，０００以上がより好ましい。また、オルガノシロキサン重合体（ＩＩＩ）は、グラフト交叉剤の使用により三次元架橋を形成するため、分子量が測定困難となるが、これらについても十分な耐温水性向上能を発揮することができる。
【００３５】
オルガノシロキサン重合体（ＩＩＩ）としての使用量としては、後述するが、重合体（ＩＩＩ）と成分（ＩＶ）と成分（Ｖ）と成分（ＶＩ）との総量に対して、０．５質量％以上、より好ましくは１質量％以上である。また、５０質量％以下であり、好ましくは２０質量％以下、より好ましくは１０質量％以下である。オルガノシロキサン重合体（III）を上記範囲で使用すると、塗膜の耐候性、耐温水性および耐凍害性が良好である。
【００３６】
［多段乳化重合］
次に、前記オルガノシロキサンエマルションを用い、以下の多段乳化重合を行う。なお、本発明にいう多段乳化重合とは、乳化重合の一種であって、二つ以上の異なる乳化重合段階からなるものである。すなわち、使用する単量体等が相違する複数の乳化重合を経る重合方法である。
【００３７】
本発明においては、多段乳化重合としては、前記オルガノシロキサンエマルション（第一のエマルション）に、後述のエチレン性不飽和単量体成分（ＩＶ）、エチレン性不飽和単量体成分（Ｖ）、エチレン性不飽和単量体成分（ＶＩ）を順次添加し、乳化重合を行う。したがって、オルガノシロキサン重合体（ＩＩＩ）にさらに３段階からなる重合を行う。また、この３段階の乳化重合に加え、更なる性能付与の為に、さらに多段重合化することも可能である。なお、本明細書において、エマルション存在下で重合を行うとは、エマルション中の重合体に、さらに単量体を重合させていくことをいう。
【００３８】
より具体的には、前記オルガノシロキサンエマルションに、まず、エチレン性不飽和単量体成分（ＩＶ）を添加し、乳化重合を行って第一のエマルションを得る。次に、エチレン性不飽和単量体成分（Ｖ）を添加し、乳化重合を行って第二のエマルションを得る。次に、ｐＨを６〜１１に調整した後、前記一般式（１）で表されるエチレン性不飽和単量体（ａ）（以下、単量体（ａ）と略す）を含むエチレン性不飽和単量体成分（ＶＩ）を添加し、乳化重合を行う。単量体（ａ）を添加する時点で系内のｐＨがこの範囲にあることにより、重合安定性を確保することが出来る。第二のエマルションのｐＨがこの範囲にない場合は、重合容器内に後述するアンモニア水等の塩基性化合物を添加してｐＨを調整すればよい。これらの工程により、本発明に係る重合体エマルションが調製される。
【００３９】
また、本発明に係る重合体エマルションは、前記重合体エマルション中の重合体（ＩＩＩ）と成分（ＩＶ）と成分（Ｖ）と成分（ＶＩ）との総量に対する、（ＩＩＩ）の割合をＡ質量％、（ＩＶ）の割合をＢ質量％、（Ｖ）の割合をＣ質量％、（ＶＩ）の割合をＤ質量％とした場合、各割合が以下の範囲になるように調製される必要がある。したがって、（ＩＶ）、（Ｖ）、（ＶＩ）を含む溶液は以下の範囲になるようにそれぞれ調整されて添加される。
Ａ；０．５質量％以上、５０質量％以下
Ｂ；１９質量％以上、６８質量％以下
Ｃ；３０質量％以上、７９質量％以下
Ｄ；１質量％以上、１０質量％以下
【００４０】
（一段目；エチレン性不飽和単量体成分（ＩＶ））
まず、エチレン性不飽和単量体成分（ＩＶ）を、前記オルガノシロキサンエマルションに添加し、乳化重合を行う。より具体的には、エチレン性不飽和単量体成分（ＩＶ）とオルガノシロキサンエマルションとを所定量混合し、前記オルガノシロキサン重合体（ＩＩＩ）にエチレン性不飽和単量体成分（ＩＶ）を重合反応により付加する。なお、本明細書では、単量体成分をエマルションに添加する、と表現しているが、エマルションを単量体成分に添加する形式であってもよい。
【００４１】
エチレン性不飽和単量体成分（ＩＶ）は、上述のように、前記Ｂが１９質量％以上、６８質量％以下となるようにオルガノシロキサンエマルションに添加される。前記Ｂは、好ましくは２５質量％以上である。また、前記Ｂは、好ましくは４０質量％以下である。また、このエチレン性不飽和単量体成分（ＩＶ）は、計算Ｔｇが−５０〜２０℃のポリマーを与える単量体成分から構成される。すなわち、エチレン性不飽和単量体成分（ＩＶ）により形成される層（該成分から得られるポリマー）の計算Ｔｇが−５０〜２０℃の範囲であることが必要である。
【００４２】
なお、本発明において、Ｔｇとしては、重合体エマルションを構成する単量体由来の構造単位のＴｇについて、Ｆｏｘの計算式により求められる計算ガラス転移温度を使用する。Ｆｏｘの式とは、以下に示すような、共重合体のガラス転移温度（℃）と、共重合モノマーのそれぞれを単独重合したホモポリマーのガラス転移温度（℃）との関係式である。
１／（２７３＋Ｔｇ）＝Σ（Ｗi／（２７３＋Ｔｇi））
［式中、Ｗiはモノマーｉの質量分率、ＴｇiはモノマーｉのホモポリマーのＴｇ（℃）を示す。］
【００４３】
なお、ホモポリマーのＴｇとしては、具体的には、「Ｐｏｌｙｍｅｒ  Ｈａｎｄｂｏｏｋ  ３ｒｄ  Ｅｄｉｔｉｏｎ」（Ａ  ＷＩＬＥＹ−ＩＮＴＥＲＳＣＩＥＮＣＥ  ＰＵＢＬＩＣＡＴＩＯＮ、１９８９年）に記載された値を使用することができる。
【００４４】
エチレン性不飽和単量体成分（ＩＶ）は、一種又は二種以上のエチレン性不飽和単量体からなり、エチレン性不飽和単量体とは、ラジカル重合可能なエチレン性不飽和基を有するものである。
【００４５】
ここで、前記エチレン性不飽和単量体成分（ＩＶ）を構成するエチレン性不飽和単量体としては、具体的には、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、ｎ−アミル（メタ）アクリレート、ｉ−アミル（メタ）アクリレート、ｎ−ヘキシル（メタ）アクリレート、２−エチルヘキシル（メタ）アクリレート、ｎ−オクチル（メタ）アクリレート、ノニル（メタ）アクリレート、デシル（メタ）アクリレート、ドデシル（メタ）アクリレート、ラウリル（メタ）アクリレート、ステアリル（メタ）アクリレート等の炭素数１〜１８のアルキル基を有するアルキル（メタ）アクリレート類；シクロヘキシル（メタ）アクリレート、ｐ−ｔ−ブチルシクロヘキシル（メタ）アクリレート等のシクロアルキル（メタ）アクリレート類；２−ヒドロキシエチル（メタ）アクリレートや２−（３−）ヒドロキシプロピル（メタ）アクリレート、４−ヒドロキシブチル（メタ）アクリレート、グリセロールモノ（メタ）アクリレート等のヒドロキシアルキル（メタ）アクリレート類；ヒドロキシポリエチレンオキシドモノ（メタ）アクリレート、ヒドロキシポリプロピレンオキシドモノ（メタ）アクリレート、ヒドロキシ（ポリエチレンオキシド−ポリプロピレンオキシド）モノ（メタ）アクリレート、ヒドロキシ（ポリエチレンオキシド−プロピレンオキシド）モノ（メタ）アクリレート、ヒドロキシ（ポリエチレンオキシド−ポリテトラメチレンオキシド）モノ（メタ）アクリレート、ヒドロキシ（ポリエチレンオキシド−テトラメチレンオキシド）モノ（メタ）アクリレート、ヒドロキシ（ポリプロピレンオキシド−ポリテトラメチレンオキシド）モノ（メタ）アクリレート、ヒドロキシ（ポリプロピレンオキシド−ポリテトラメチレンオキシド）モノ（メタ）アクリレート、メトキシポリエチレンオキシドモノ（メタ）アクリレート、ラウロキシポリエチレンオキシドモノ（メタ）アクリレート、ステアロキシポリエチレンオキシドモノ（メタ）アクリレート、アリロキシポリエチレンオキシドモノ（メタ）アクリレート、ノニルフェノキシポリエチレンオキシドモノ（メタ）アクリレート、ノニルフェノキシポリプロピレンオキシドモノ（メタ）アクリレート、オクトキシ（ポリエチレンオキシド−ポリプロピレンオキシド）モノ（メタ）アクリレート、ノニルフェノキシ（ポリエチレンオキシド−プロピレンオキシド）モノ（メタ）アクリレート等のポリアルキレンオキシド基含有（メタ）アクリレート類；ｐ−ヒドロキシシクロヘキシル（メタ）アクリレート等のヒドロキシシクロアルキル（メタ）アクリレート類；ラクトン変性ヒドロキシアルキル（メタ）アクリレート類；２−アミノエチル（メタ）アクリレート、２−ジメチルアミノエチル（メタ）アクリレート、２−アミノプロピル（メタ）アクリレート、２−ブチルアミノエチル（メタ）アクリレート等のアミノアルキル（メタ）アクリレート類；（メタ）アクリルアミド、Ｎ−メチロールアクリルアミド、Ｎ−ブトキシメチル（メタ）アクリルアミド等のアミド基含有（メタ）アクリレート；エチレングリコールジ（メタ）アクリレート、プロピレングリコールジ（メタ）アクリレート、ブチレングリコールジ（メタ）アクリレート、トリメチロールプロパントリ（メタ）アクリレート等の多官能性（メタ）アクリレート類；ジ（メタ）アクリル酸亜鉛等の金属含有（メタ）アクリレート類；γ−メタクリロキシプロピルメチルジメトキシシラン、γ−メタクリロキシプロピルトリメトキシシラン、γ−（メタ）アクリロキシプロピルエチルジエトキシシラン、γ−（メタ）アクリロキシプロピルトリエトキシシラン等のシリコン含有（メタ）アクリレート；２−（２’−ヒドロキシ−５’−（メタ）アクリロキシエチルフェニル）−２Ｈ−ベンゾトリアゾールや、１−（メタ）アクリロイル−４−ヒドロキシ−２，２，６，６−テトラメチルピペリジン、１−（メタ）アクリロイル−４−メトキシ−２，２，６，６−テトラメチルピペリジン、１−（メタ）アクリロイル−４−アミノ−４−シアノ−２，２，６，６−テトラメチルピペリジン等の耐紫外線基含有（メタ）アクリリレート；ジメチルアミノエチル（メタ）アクリレートメチルクロライド塩、アリル（メタ）アクリレート、グリシジル（メタ）アクリレート、（メタ）アクリロニトリル、フェニル（メタ）アクリレート、ベンジル（メタ）アクリレート、イソボルニル（メタ）アクリレート、テトラヒドロフルフリル（メタ）アクリレート、メトキシエチル（メタ）アクリレート、エトキシエチル（メタ）アクリレート等の他の（メタ）アクリル系単量体；アクロレイン、ダイアセトンアクリルアミド、ホルミルスチロール、ビニルメチルケトン、ビニルエチルケトン、ビニルイソブチルケトン、ピバリンアルデヒド、ジアセトン（メタ）アクリレート、アセトニトリルアクリレート、アセトアセトキシエチル（メタ）アクリレート等のアルデヒド基またはケト基に基づくカルボニル基含有単量体；スチレン（Ｓｔ）、メチルスチレン、クロロスチレン、メトキシスチレン等の芳香族ビニル系単量体；１，３−ブタジエン、イソプレン、２−クロロ−１，３−ブタジエン等の共役ジエン系単量体；酢酸ビニル、塩化ビニル、エチレン、プロピオン酸ビニル等が挙げられるが、ラジカル重合可能なものであればこれらに限られるものではない。特に高度な耐候性能が必要な場合にはスチレン、（メタ）アクリレートを用いることが好ましい。耐温水性の点では、ｔ−ブチル（メタ）アクリレートおよび／またはシクロヘキシル（メタ）アクリレートから少なくとも１種を選択して用い、重合体（ＩＩＩ）、成分（ＩＶ）、成分（Ｖ），成分（ＶＩ）の合計１００質量％に対し、１０〜５０質量％用いることが好ましく、特に好ましい範囲は１５〜３５質量％である。この範囲内であればより高度な温冷サイクル性を有するという観点から有利である。
【００４６】
さらに成分（ＩＶ）として、必要に応じて、エチレン性不飽和カルボン酸、エチレン性不飽和リン酸、又はエチレン性不飽和スルホン酸などの酸性基含有エチレン性不飽和単量体を用いることができる。
【００４７】
エチレン性不飽和カルボン酸としては、例えば、（メタ）アクリル酸、イタコン酸、シトラコン酸、マレイン酸、マレイン酸モノメチル、マレイン酸モノブチル、イタコン酸モノメチル、イタコン酸モノブチル、ビニル安息香酸、シュウ酸モノヒドロキシエチル（メタ）アクリレート、テトラヒドロフタル酸モノヒドロキシエチル（メタ）アクリレート、テトラヒドロフタル酸モノヒドロキシプロピル（メタ）アクリレート、５−メチル−１，２−シクロヘキサンジカルボン酸モノヒドロキシエチル（メタ）アクリレート、フタル酸モノヒドロキシエチル（メタ）アクリレート、フタル酸モノヒドロキシプロピル（メタ）アクリレート、マレイン酸モノヒドロキシエチル（メタ）アクリレート、マレイン酸ヒドロキシプロピル（メタ）アクリレート、又はテトラヒドロフタル酸モノヒドロキシブチル（メタ）アクリレート等が挙げられる。
【００４８】
また、エチレン性不飽和リン酸としては、例えば、２−（メタ）アクリロイルオキシエチルアシッドホスフェート、２−（メタ）アクリロイルオキシプロピルアシッドホスフェート、２−（メタ）アクリロイルオキシ−３−クロロプロピルアシッドホスフェート、又は２−メタクリロイルオキシエチルフェニルリン酸等が挙げられる。
【００４９】
また、エチレン性不飽和スルホン酸としては、例えば、ビニルスルホン酸、スチレンスルホン酸又はスルホエチル（メタ）アクリレート等が挙げられる。
【００５０】
なお、これらの酸性基含有エチレン性不飽和単量体は１種または２種以上選択して用いることができる。酸性基含有エチレン性不飽和単量体を使用する場合の含有量としては、重合体エマルション製造に使用する重合体（ＩＩＩ）及び成分（ＩＶ）〜（ＶＩ）の総量に対し０．１〜５質量％が好ましい。また、最外層に共重合されるエチレン性不飽和単量体（ａ）による耐候性向上効果をより有効に発揮する観点から０．５〜３質量％の範囲であることが特に好ましい。
【００５１】
また、成分（ＩＶ）は、乳化物の状態で添加することが好ましい。したがって、エチレン性不飽和単量体と乳化剤とを乳化装置で分散させてエマルションを調製し、このエマルションを前記オルガノシロキサンエマルションに添加することが好ましい。
【００５２】
（二段目；エチレン性不飽和単量体成分（Ｖ））
続いて、エチレン性不飽和単量体成分（Ｖ）を添加し、乳化重合を行う。
【００５３】
エチレン性不飽和単量体成分（Ｖ）は、上述のように、前記Ｃが３０質量％以上７９質量％以下となるように添加される。前記Ｃは、好ましくは４０質量％以上である。また、前記Ｃは、好ましくは７０質量％以下である。また、このエチレン性不飽和単量体成分（Ｖ）は、計算Ｔｇが３０〜１００℃のポリマーを与える単量体成分から構成される。すなわち、エチレン性不飽和単量体成分（Ｖ）により形成される層（該成分から得られるポリマー）の計算Ｔｇが３０〜１００℃の範囲にあることが必要である。
【００５４】
成分（Ｖ）は、一種又は二種以上のエチレン性不飽和単量体からなるものであるが、前記成分（ＩＶ）で例示したエチレン性不飽和単量体の中から、上記Ｔｇを満たす１種又は２種以上を組み合わせて用いることができる。また、成分（Ｖ）においては、前記酸性基含有エチレン性不飽和単量体を選択して使用することが好ましい。この成分（Ｖ）中の酸性基含有エチレン性不飽和単量体の含有量としては、重合体エマルション製造に使用する重合体（ＩＩＩ）及び成分（ＩＶ）〜（ＶＩ）の総量に対し０．１〜５質量％が好ましい。また、最外層に共重合されるエチレン性不飽和単量体（ａ）による耐候性向上効果をより有効に発揮する観点から０．５〜３質量％の範囲であることが特に好ましい。なお、成分（ＩＶ）及び（Ｖ）中に含まれる酸性基含有エチレン性不飽和単量体の合計量としては、重合体（ＩＩＩ）及び成分（ＩＶ）〜（ＶＩ）の総量に対し、０．３〜１０質量％であることが好ましく、１〜６質量％であることがより好ましい。
【００５５】
また、成分（Ｖ）は、乳化物の状態で添加することが好ましい。したがって、成分（Ｖ）と乳化剤とを乳化装置で分散させてエマルションを調製し、このエマルションを前記一段目重合後のエマルションに添加することが好ましい。
【００５６】
（最終段目；エチレン性不飽和単量体成分（ＶＩ））
続いて、エチレン性不飽和単量体成分（ＶＩ）を添加し、乳化重合を行う。
【００５７】
成分（ＶＩ）は、前記一般式（Ｉ）で表される分子内にピペリジル基を持つエチレン性不飽和単量体（ａ）の少なくとも１種を成分（ＶＩ）中６〜６０質量％で含むものであり、その他に（ａ）以外は前記エチレン性不飽和単量体の少なくとも１種を用いて構成される。
【００５８】
また、成分（ＶＩ）は、上述のように、前記Ｄが１質量％以上１０質量％以下となるように添加される。
【００５９】
なお、本明細書中において、一般式（Ｉ）で表される、分子内にピペリジル基を持つエチレン性不飽和単量体（ａ）を、反応性ＨＡＬＳ（ａ）とも略す。
【００６０】
エチレン不飽和単量体（ＶＩ）の重合はｐＨ６〜１１の範囲で行う必要がある。また、高濃度に反応性ＨＡＬＳ（ａ）を共重合する場合にはｐＨは７．５〜１１の範囲であることが好ましい。したがって、エチレン性不飽和単量体成分（ＶＩ）を添加する前に、エマルションを所定のｐＨに調整する。
【００６１】
ｐＨを調整する手法としては、塩基性化合物の添加が挙げられる。この塩基性化合物としては、例えば、アンモニア、トリエチルアミン、プロピルアミン、ジブチルアミン、アミルアミン、１−アミノオクタン、２−ジメチルアミノエタノール、エチルアミノエタノール、２−ジエチルアミノエタノール、１−アミノ−２−プロパノール、２−アミノ−１−プロパノール、２−アミノ−２−メチル−１−プロパノール、３−アミノ−１−プロパノール、１−ジメチルアミノ−２−プロパノール、３−ジメチルアミノ−１−プロパノール、２−プロピルアミノエタノール、エトキシプロピルアミン、アミノベンジルアルコール、モルホリン、水酸化ナトリウム、又は水酸化カリウム等が挙げられる。ＶＯＣ（揮発性有機化合物）を含まないことが望まれる内装用途などの場合は、無機系塩基化合物を用いることが好ましい。さらに僅かな臭気もないことが望まれる場合は、水酸化ナトリウムや水酸化カリウム等の不揮発性無機系塩基化合物を用いることが好ましい。
【００６２】
成分（ＶＩ）に用いる反応性ＨＡＬＳ（ａ）としては、上記一般式（Ｉ）の化合物を用いることができるが、紫外線安定化機能（ラジカル捕捉機能）を有するものを好ましく用いることができる。このような反応性ＨＡＬＳ（ａ）として、例えば、４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイルアミノ−１，２，２，６，６−ペンタメチルピペリジン、４−シアノ−４−（メタ）アクリロイルオキシ−２，２，６，６−テトラメチルピペリジン、又は４−（メタ）アクリロイルオキシ−１−メチルカルバモイルオキシ−２，２，６，６−テトラメチルピペリジン等が挙げられる。これらは必要に応じて１種を単独で、又は２種以上を組み合わせて使用できる。一般式（Ｉ）におけるＲ1がメチル基であるメタクリレート構造の単量体（ａ）を単独又は２種以上組み合わせて用いることが、本発明の向上材を含む水性塗料の耐候性向上の点から特に好ましい。
【００６３】
成分（ＶＩ）の条件として、上述のように、成分（ＶＩ）中における反応性ＨＡＬＳ（ａ）の割合が６〜６０質量％である必要がある。反応性ＨＡＬＳ（ａ）の割合が上記範囲にあることで耐候性能と重合安定性を高度にバランスよく付与できる。成分（ＶＩ）中における反応性ＨＡＬＳ（ａ）の好ましい範囲は２０〜６０質量％であり、重合安定性、耐候性の面でより好ましい範囲は２０〜５０質量％である。
【００６４】
また、上述のように、前記Ｄは、１質量％以上１０質量％以下である必要がある。成分（ＶＩ）がこの範囲であることで、（ＩＩＩ）、（ＩＶ）、（Ｖ）からなるエマルションに起因する高い温冷サイクル性等の諸物性を阻害することなく、高い耐候性能と顔料分散性を実現できる。成分（ＶＩ）の好ましい範囲は、（ＩＩＩ），（ＩＶ），（Ｖ）及び（ＶＩ）の総量に対して２〜９質量％であり、より好ましい範囲は３〜９質量％である。
【００６５】
成分（ＶＩ）を構成する（ａ）以外のエチレン不飽和単量体としては、例えば前述したエチレン性不飽和単量体を用いることができる。中でも高度な耐温水性、耐候性を発現する為に、酸性基含有エチレン性不飽和単量体を用いないことが好ましい。また、酸性基含有エチレン性不飽和単量体を用いたとしても、成分（ＶＩ）中の割合を（ＩＩＩ），（ＩＶ），（Ｖ）及び（ＶＩ）の総量に対して０．５質量％以下とすることが好ましい。
【００６６】
重合体エマルションにおける反応性ＨＡＬＳ（ａ）の量としては、重合体エマルション製造に使用する重合体（ＩＩＩ）及び成分（ＩＶ）〜（ＶＩ）の総量に対し０．５〜５質量％となる量であることが好ましい。重合体エマルションにおける反応性ＨＡＬＳ（ａ）の量が上記範囲であることで高度な耐候性能が発現する。より好ましい範囲は１〜５質量％である。
【００６７】
重合体エマルション中の重合体（以下、重合体（α）と略す）の反応性ＨＡＬＳ（ａ）を除く計算Ｔｇとしては特に規定はしないが、耐候性、耐温水性、耐汚染性の点から２０℃以上であることが好ましい。
【００６８】
重合体エマルションの最低造膜温度（以下、ＭＦＴと略す）については特に規定はしないが、成膜性の点から６０℃以下であることが好ましい。可とう性塗料として用いられる場合は、下地への追従性の点から５０℃以下であることが好ましく、４０℃以下であることが特に好ましい。耐汚染性の点からＭＦＴは０℃以上であることが好ましく、１０℃以上であることが特に好ましい。
【００６９】
重合体エマルションを重合する際に用いる乳化剤としては、特に制限されず、公知の乳化剤を用いることができる。乳化剤としては、例えば、アニオン性またはノニオン性の乳化剤、あるいは高分子乳化剤等が挙げられる。また、分子内にラジカル重合可能な不飽和二重結合を有する反応性乳化剤を用いると、本発明の重合体エマルションを水性塗料として使用した場合に、高度な耐温水性、耐候性を付与できる。更に、高度な耐温水性および耐候性を付与したい場合は、乳化剤として反応性アニオン性乳化剤を使用することが好ましい。
【００７０】
非反応性乳化剤としては、例えば、日本乳化剤社製商品名「ニューコール５６０ＳＦ」、「同５６２ＳＦ」、「同７０７ＳＦ」、「同７０７ＳＮ」、「同７１４ＳＦ」、「同７２３ＳＦ」、「同７４０ＳＦ」、「同２３０８ＳＦ」、「同２３２０ＳＮ」、「同１３０５ＳＮ」、「同２７１Ａ」、「同２７１ＮＨ」、「同２１０」、「同２２０」、「同ＲＡ３３１」、「同ＲＡ３３２」、花王社製商品名「ラテムルＢ−１１８Ｅ」、「レベノールＷＺ」、「ネオペレックスＧ１５」、第一工業製薬社製商品名「ハイテノールＮ０８」などのアニオン性乳化剤等が挙げられる。また、例えば三洋化成社製商品名「ノニポール２００」、「ニューポールＰＥ−６８」などのノニオン性乳化剤等が挙げられる。
【００７１】
高分子乳化剤としては、例えばポリビニルアルコール、ポリヒドロキシエチル（メタ）アクリレート、ポリヒドロキシプロピル（メタ）アクリレート、又はポリビニルピロリドン等が挙げられる。
【００７２】
反応性乳化剤としては、例えば日本乳化剤社製商品名「Ａｎｔｏｘ  ＭＳ−６０」、「同ＭＳ−２Ｎ」、三洋化成社製商品名「エレミノールＪＳ−２」、花王社製「ラテムルＳ−１２０」、「同Ｓ−１８０」、「同Ｓ−１８０Ａ」、「同ＰＤ−１０４」、旭電化社製商品名「アデカリアソープＳＲ−１０」、「同ＳＥ−１０」、第一工業製薬社製商品名「アクアロンＫＨ−０５」、「同ＫＨ−１０」、「同ＨＳ−１０」等の反応性アニオン性乳化剤、例えば旭電化社製商品名「アデカリアソープＮＥ−１０」、「同ＥＲ−１０」、「同ＮＥ−２０」、「同ＥＲ−２０」、「同ＮＥ−３０」、「同ＥＲ−３０」、「同ＮＥ−４０」、「同ＥＲ−４０」、第一工業製薬社製商品名「アクアロンＲＮ−１０」、「同ＲＮ−２０」、「同ＲＮ−３０」、「同ＲＮ−５０」等の反応性ノニオン性乳化剤などが挙げられる。
【００７３】
これらの乳化剤は必要に応じて１種を単独で、または２種以上を組み合わせて使用できる。特に高度な耐温水性、耐候性が必要な場合は、用いる乳化剤全量を１００質量％とした時に反応性乳化剤を５０〜１００質量％用いることが好ましい。特に好ましくは８０〜１００質量％である。使用量としては成分（ＩＩＩ）と成分（ＩＶ）と成分（Ｖ）と成分（ＶＩ）との総量１００質量部に対し０．３〜１０質量部が好ましく、０．５〜５質量部が特に好ましい。
【００７４】
本発明に係る重合体エマルションの調製に使用する重合開始剤は、特に制限されるものではなく、公知の重合開始剤を用いることができ、例えば一般的にラジカル重合に使用されるものが使用可能である。その具体例としては、過硫酸カリウム、過硫酸ナトリウム、過硫酸アンモニウム等の過硫酸塩類；アゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２−フェニルアゾ−４−メトキシ−２，４−ジメチルバレロニトリル等の油溶性アゾ化合物類；２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［２−（１−ヒドロキシエチル）］プロピオンアミド｝、２，２’−アゾビス｛２−メチル−Ｎ−［２−（１−ヒドロキシブチル）］プロピオンアミド｝、２，２’−アゾビス［２−（５−メチル−２−イミダゾリン−２−イル）プロパン］及びその塩類、２，２’−アゾビス［２−（２−イミダゾリン−２−イル）プロパン］及びその塩類、２，２’−アゾビス［２−（３，４，５，６−テトラヒドロピリミジン−２−イル）プロパン］及びその塩類、２，２’−アゾビス｛２−［１−（２−ヒドロキシエチル）−２−イミダゾリン−２−イル］プロパン｝及びその塩類、２，２’−アゾビス（２−メチルプロピオンアミジン）及びその塩類、２，２’−アゾビス（２−メチルプロピンアミジン）及びその塩類、２，２’−アゾビス［Ｎ−（２−カルボキシエチル）−２−メチルプロピオンアミジン］及びその塩類等の水溶性アゾ化合物；過酸化ベンゾイル、クメンハイドロパーオキサイド、ｔ−ブチルハイドロパーオキサイド、ｔ−ブチルパーオキシ−２−エチルヘキサノエート、ｔ−ブチルパーオキシイソブチレート等の有機過酸化物類等が挙げられる。これらの重合開始剤は単独でも使用できるほか、２種類以上の混合物としても使用できる。また、重合速度の促進、７０℃以下での低温の重合が望まれるときには、例えば、重亜硫酸ナトリウム、硫酸第一鉄、アスコルビン酸塩等の還元剤をラジカル重合触媒と組み合わせて用いると有利である。
【００７５】
ラジカル重合開始剤の添加量としては、通常、ラジカル重合性成分の全量１００質量部に対して０．０１〜１０質量部の範囲である。
【００７６】
また、本発明に係る重合体エマルション中の重合体（α）の分子量を調整する場合は、重合開始剤の量の調整による方法の他、連鎖移動剤を用いるのも有効な手段である。連鎖移動剤としては、ｎ−ドデシルメルカプタン、ｔ−ドデシルメルカプタン、ｎ−オクチルメルカプタン、ｎ−テトラデシルメルカプタン、ｎ−ヘキシルメルカプタン等のメルカプタン類；四塩化炭素、臭化エチレン等のハロゲン化合物；α−メチルスチレンダイマー等の公知の連鎖移動剤を用いればよい。連鎖移動剤の使用量は、使用する連鎖移動剤の種類や不飽和単量体の構成比に応じて変化させれば良い。上記連鎖移動剤は、単独、もしくは２種以上を組み合わせて用いることができる。
【００７７】
本発明に係る重合体エマルション中の重合体（α）は、通常粒子状に得られる。その粒子径は特に制限されないが、好ましくは、重量平均粒子径で２２０ｎｍ以下である。重量平均粒子径が２２０ｎｍ以下であれば、水性塗料として用いられた場合に、成膜性、耐温水性、耐候性において有利である。高度な成膜性、耐温水性、耐候性を発現させるためには、重量平均粒子径としては、１７０ｎｍ以下がより好ましく、１５０ｎｍ以下が特に好ましい。また、３０ｎｍ以上であることが粒子の安定性、重合安定性の点から好ましい。
【００７８】
本発明に係る重合体エマルションを含む水性樹脂組成物は、通常、固形分２０〜８０質量％の範囲で使用される。また、水性塗料として高度な性能を発現させるために、各種顔料、消泡剤、顔料分散剤、レベリング剤、たれ防止剤、艶消し剤、酸化防止剤、耐熱性向上剤、スリップ剤、防腐剤を含んでもよい。
【００７９】
水性塗料として特に高い耐候性能を必要とする場合は、水系に使用可能な、分子量２０００以下である低分子量の紫外線吸収剤及び光安定剤を併用することが好ましい。光安定剤としては、光安定化能を持つヒンダードアミンを用いることが好ましい。
【００８０】
紫外線吸収剤としては、ベンゾフェノン系ＵＶＡ、ベンゾトリアゾール系ＵＶＡ、無機系ＵＶＡ、ヒドロキシフェニルトリアジン系ＵＶＡなどの既知のＵＶＡを使用できる。これらのＵＶＡのうち、水性塗料用途であればベンゾトリアゾール系ＵＶＡ、ヒドロキシフェニルトリアジン系ＵＶＡを用いることが好ましい。また、塗装皮膜の耐候性および下地保護の点で、ヒドロキシフェニルトリアジン系ＵＶＡとの併用がより好ましい。ベンゾフェノン系ＵＶＡとしては、例えば、住友化学社製商品名「スミソーブ１３０」、ＢＡＳＦジャパン社製商品名「Ｕｖｉｎｕｌ３０４９」、「同３０５０」等が挙げられる。また、ベンゾトリアゾール系ＵＶＡとしては、例えば、チバ・スペシャルティーケミカルズ社製商品名「チヌビン  ＰＳ」、「同９９−２」、「同１０９」、「同３８４−２」、「同９００」、「同９２８」、「同１１３０」、住友化学社製商品名「スミソーブ２００」、「同２５０」、「同３００」、一方社油脂工業社製商品名「ＵＬＳ−１９３５ＬＨ」、城北化学工業社製商品名「ＪＦ−７７」、「同７８」、「同７９」、「同８０」、「同８３」等が挙げられる。また、無機系ＵＶＡとしては、例えば、多木化学社製商品名「ニードラール  Ｗ−１００」等が挙げられる。また、ヒドロキシフェニルトリアジン系ＵＶＡとしては、チバ・スペシャルティーケミカルズ社製商品名「チヌビン４００」、「同４０５」、「同４６０」、「同４７７ＤＷ」、「同４７９」等が挙げられる。これらのＵＶＡは１種を単独でもしくは２種以上を組み合わせて使用してもよい。本発明に係る水性塗料に添加されるＵＶＡの量は特に規定されないが、塗料中の固形分およびＵＶＡの和を１００質量部とした時、０．１〜２．０質量部の範囲であることが好ましい。ＵＶＡの添加量が０．１質量部以上であれば、より有効な耐候性向上効果を発現することができる。また、２．０質量部以下であれば、好ましいクリアー塗膜着色性を有することができる。
【００８１】
光安定化能を持つヒンダードアミンとしては特に規定されないが、「Ｎ−Ｈタイプ」、「Ｎ−Ｒタイプ」、「Ｎ−Ｏ−Ｒタイプ」などの既知のヒンダードアミン型光安定剤を用いることができる。これらの中でも、塗装皮膜の耐候性向上の点で、「Ｎ−Ｏ−Ｒタイプ」のヒンダードアミン型光安定剤が好ましい。「Ｎ−Ｈタイプ」の光安定剤としては、例えば、チバ・スペシャルティーケミカルズ社製商品名、「チヌビン７７０」、ＡＤＥＫＡ社製商品名「アデカスタブ  ＬＡ−５７」、「同ＬＡ−６３Ｐ」、「同ＬＡ−６８Ｐ」などが挙げられる。また、「Ｎ−Ｒタイプ」の光安定剤としては、チバ・スペシャルティーケミカルズ社製商品名、「チヌビン２９２」、「同１４４」、「同７６５」、「キマソーブ１１９ＦＬ」、ＡＤＥＫＡ社製商品名「アデカスタブ  ＬＡ−５２」、「同ＬＡ−６２」、「同ＬＡ−６７」等が挙げられる。また、「Ｎ−Ｏ−Ｒタイプ」の光安定剤としては、チバ・スペシャルティーケミカルズ社製商品名、「チヌビン１２３」、「同４９４ＡＲ」、「同ＮＯＲ３７１ＦＦ」、「フレームスタブ  ＮＯＲ１１６ＦＦ」等が挙げられる。これらの光安定剤は１種または、２種以上を組み合わせて使用することができる。本発明に係る水性塗料中の光安定剤の添加量については特に規定されないが、塗料中の固形分の総量を１００質量部とした時、０．０５〜１質量部の範囲で添加されることが好ましい。本発明に係る水性塗料中の光安定剤の添加量が０．０５質量部以上とすることで、より有効な耐候性向上能を発現することができる。また、添加量が１質量部以下とすることで、塗装皮膜の耐温水性能を低下させない。
【００８２】
本発明に係るエマルションは、他の水性樹脂と混合して塗料化することができる。他の水性樹脂としては特に規定しないが、例えば、（メタ）アクリル系、ウレタン系、ポリエステル系、エポキシ系、アルキッド系等の各種高分子を使用することができる。
【００８３】
本発明に係るエマルションをウレタン樹脂と併用した場合はウレタン塗料における黄変を大幅に抑制できる為、好ましい。また、エポキシ樹脂においても、低分子量ヒンダードアミン以上に反応性が低い為、ラジカル補足能を維持できる。
【００８４】
これらの他の水性樹脂と混合して用いる場合の比率については特に規定しないが、本発明に係る重合体エマルションを２０〜８０質量％用い、水性塗料中の樹脂における反応性ＨＡＬＳ（ａ）の濃度が０．５〜３質量％となるように調製することが耐候性の面から特に好ましい。
【００８５】
本発明に係る重合体エマルションを含む水性塗料を用いて各種材料の表面に塗膜を形成するには、例えば、噴霧コート法、フローコーター法、ローラーコート法、バーコート法、エアナイフコート法、刷毛塗り法、ディッピング法等の各種の塗装法を適宜選択して実施すればよい。
【実施例】
【００８６】
以下、本発明を実施例によりさらに詳細に説明するが、本発明はこれらによって何ら限定されるものではない。なお、以下の記載において「部」は質量部である。
【００８７】
＜実施例＞
（合成例１）
＜オルガノシロキサンエマルションの作製＞
下記材料を下記組成にてホモミキサーで予備混合した後、圧力式ホモジナイザーによる１９．６ＭＰａ（２００ｋｇ／ｃｍ2）の圧力で強制乳化して、シリコーン原料エマルションを得た。
・オクタメチルシクロテトラシロキサン；９５部
・γ−メタクリロキシプロピルトリメトキシシラン；５部
・水；３１０部
・ドデシルベンゼンスルホン酸ナトリウム；１部
【００８８】
次いで、
・水；５０部
・ドデシルベンゼンスルホン酸；５部
を攪拌機、コンデンサー、加熱ジャケット及び滴下ポンプを備えたフラスコに仕込み、攪拌下に、フラスコ内の温度を８５℃に保ちながら５時間かけて、上記のシリコーン原料エマルションを滴下した。
【００８９】
滴下終了後、さらに１時間重合を進行させた。その後、冷却して２５％アンモニア水を加えて中和し、エチレン性不飽和基を有するオルガノシロキサン重合体の水性分散体（第一のエマルション）を得た。固形分は２０質量％、重量平均粒子径は１１０ｎｍであった。なお、固形分は、試料を１０５℃で２時間加熱した後、残量をはかりとり、下記一般式（Ｉ）より算出した。
固形分（％）＝残量（ｇ）／試料（ｇ）×１００・・・（Ｉ）
【００９０】
（実施例１）
攪拌機、還流冷却管、温度制御装置、滴下ポンプ及び窒素導入管を備えたフラスコに、
・脱イオン水；５０部
・第一のエマルション；５部
・ＳＲ−１０（乳化剤）；０．５部
・表２に示す割合で配合された１段目乳化物；１５部
を反応容器内に仕込み、反応容器内部を窒素で置換しながら７０℃まで昇温した後、過硫酸アンモニウム（重合開始剤）０．１部を１部の水に溶解した開始剤溶液を加え、シード粒子を形成した。
【００９１】
発熱ピークを確認した後、１段目乳化物の残りを内温８０℃で１時間かけて滴下し、内温８０℃のまま１時間熟成した。
【００９２】
その後、２段目乳化物（表３）を３時間かけて滴下し、１時間熟成した。
【００９３】
続いて２５％アンモニア水を投入しｐＨを８．５に調整した後、最終段乳化物（表４）を一括投入し、１．５時間熟成した。その後、冷却することで重合体エマルションを得た。得られた重合体エマルションの固形分量、ｐＨ、粘度、ＭＦＴ、重合体（α）の平均粒子径は下記表５に示す通りであった。
【００９４】
（実施例２）
１段目乳化物、２段目乳化物、最終段乳化物を表２，３，４に記載の組成に変更した以外は、実施例１と同様の操作を行い、重合体エマルションを得た。得られた重合体エマルションの固形分量、ｐＨ、粘度、ＭＦＴ、重合体（α）の平均粒子径は下記表５に示す通りであった。
【００９５】
（実施例３）
シード粒子製造時の仕込み組成を
・脱イオン水；１５部
・オルガノシロキサンエマルション；５０部
・表２に示す割合で配合された１段目乳化物；１５部
に変更した以外は実施例１と同様にして重合体エマルションを得た。
【００９６】
（実施例４〜８、比較例２）
１段目乳化物、２段目乳化物、最終段乳化物を表２，３，４に記載の組成に変更した以外は実施例３と同様の操作を行い、重合体エマルションを得た。得られた重合体エマルションの固形分量、ｐＨ、粘度、ＭＦＴ、重合体（α）の平均粒子径は下記表５に示す通りであった。
【００９７】
（比較例１）
攪拌機、還流冷却管、温度制御装置、滴下ポンプ及び窒素導入管を備えたフラスコに、
・脱イオン水；１５部
・オルガノシロキサンエマルション；５０部
・表２に示す割合で配合された１段目乳化物；１５部
を反応容器内に仕込み、反応容器内部を窒素で置換しながら７０℃まで昇温した後、過硫酸アンモニウム（重合開始剤）０．１部を１部の水に溶解した開始剤溶液を加え、シード粒子を形成した。
【００９８】
発熱ピークを確認した後、１段目乳化物の残りを内温８０℃で１時間かけて滴下し、内温８０℃のまま１時間熟成した。
【００９９】
その後、２段目乳化物（表３）を３時間かけて滴下し、２時間熟成した。
【０１００】
その後、冷却し６０℃以下で２５％アンモニア水を投入し、ｐＨを９に調整することで重合体エマルションを得た。得られた重合体エマルションの固形分量、ｐＨ、粘度、ＭＦＴ、重合体（α）の平均粒子径は下記表５に示す通りであった。
【０１０１】
（比較例３）
攪拌機、還流冷却管、温度制御装置、滴下ポンプ及び窒素導入管を備えたフラスコに、
・脱イオン水；５０部
・オルガノシロキサンエマルション；５部
・ＳＲ−１０；０．５部
・表２に示す割合で配合された１段目乳化物；１５部
を反応容器内に仕込み、反応容器内部を窒素で置換しながら７０℃まで昇温した後、過硫酸アンモニウム（重合開始剤）０．１部を１部の水に溶解した開始剤溶液を加え、シード粒子を形成した。
【０１０２】
発熱ピークを確認した後、１段目乳化物の残りを内温８０℃で１時間かけて滴下し、内温８０℃のまま１時間熟成した。
【０１０３】
その後、２段目乳化物を３時間かけて滴下し、２時間熟成した。
【０１０４】
その後、冷却し、６０℃以下で２５％アンモニア水を投入し、ｐＨを９に調整することで重合体エマルションを得た。得られた重合体エマルションの固形分量、ｐＨ、粘度、ＭＦＴ、重合体（α）の平均粒子径は下記表５に示す通りであった。
【０１０５】
【表１】
2010059267.tif 000003
【０１０６】
【表２】
2010059267.tif 000004
【０１０７】
【表３】
2010059267.tif 000005
【０１０８】
【表４】
2010059267.tif 000006
【０１０９】
表１〜４において、
ＭＭＡ：メチルメタクリレート
Ｓｔ：スチレン
ＣＨＭＡ：シクロヘキシルメタクリレート
ｔ−ＢＭＡ：ｔ−ブチルメタクリレート
ｎ−ＢＭＡ：ｎ−ブチルメタクリレート
ｎ−ＢＡ：ｎ−ブチルアクリレート
２−ＥＨＡ：２−エチルヘキシルアクリレート
ＡＡ：アクリル酸
ＳＺ−６０３０：γ−メタクリロキシプロピルトリメトキシシラン「ＳＺ−６０３０」（商品名、東レダウ株式会社製）
ＳＲ−１０：反応型アニオン性界面活性剤「アデカリアソープＳＲ−１０」（商品名、株式会社ＡＤＥＫＡ製）
ＮＤＭ：ｎ−ドデシルメルカプタン
である。
【０１１０】
【表５】
2010059267.tif 000007
【０１１１】
最低造膜温度（ＭＦＴ）は、各水性樹脂３ｇを用いて、井本製作所製最低造膜温度測定装置にて、「ＪＩＳ  Ｋ  ６８２８  ５．１１」準拠の方法でＭＦＴを測定した。粘度は、水性樹脂の温度を２５℃にし、東機産業（株）社製Ｒ−１００型粘度計にて測定した値を用いた。平均粒子径としては、濃度１％に調整した試料を大塚電子（株）社製濃厚系アナライザーＦＰＡＲ−１０００を用い、２５℃にて測定して得られたキュムラント解析平均粒子径の値を用いた。
【０１１２】
（評価）
次に、実施例１〜８、比較例１〜３の水性樹脂について下記試験項目について以下の基準で評価を行った。結果を表６に示す。
【０１１３】
＜試験方法＞
（１）重合安定性
実施例１〜８、比較例１〜３の樹脂について重合時のカレットについて、１００メッシュのナイロン紗で濾過捕集し、５０℃の乾燥炉で２４時間乾燥させその重量を測定し、以下の基準に従って評価した。
「◎」：ドライ状態のカレット量が１００ｐｐｍ未満である。
「○」：ドライ状態のカレット量が１００ｐｐｍ以上１０００ｐｐｍ未満である。
「○△」：ドライ状態のカレット量が１０００ｐｐｍ以上２０００ｐｐｍ未満である。
「△」：ドライ状態のカレット量は２０００ｐｐｍ以上であるが、重合可能である。
「×」：不安定な為、重合不可能である。
【０１１４】
（２）機械安定性試験
実施例１〜８、比較例１〜３について、各１００ｇをマローン試験機にて一定のシェアをかけて１５分間試験を行い、１００メッシュのナイロン紗によってろ過し、その残渣の量を測定し、以下の基準に従って評価した。
「◎」：１５Ｋｇ荷重における試験にて、残渣の量が０．０１ｇ未満であるかほとんど見られない。
「○」：１０Ｋｇ荷重における試験にて、残渣の量が０．０１ｇ未満であるかほとんど見られない。
「△」：１０Ｋｇ荷重における試験にて、残渣の量が０．０１以上０．１ｇ未満である。
「×」：残渣の量が０．１ｇ以上である、又は試験中にゲル化する。
【０１１５】
（３）貯蔵安定性
実施例１〜８、比較例１〜３の樹脂について、各２００ｇを密栓可能なガラスビンに入れ５０℃の恒温水槽に１週間入れる。その後取り出し、凝固物の有無と粘度を確認し、以下の基準に従って評価した。
「○」：凝固物も無く、粘度の変化率は±２０％未満である。
「△」：凝固物も無く、粘度の変化率は±２０％以上±３５％未満である。
「×」：凝固物があるか、粘度の変化率が±３５％以上である。
【０１１６】
【表６】
2010059267.tif 000008
【０１１７】
（実施例９〜１７、比較例４〜６）
＜エナメル塗料の調製＞
実施例１〜８、比較例１〜３で得られた重合体エマルション（以下、水性樹脂組成物とも記載する）を用い、水性塗料を調製した。具体的には、各水性樹脂組成物と各種配合物とを表７記載の割合で配合した。そして、この各混合液をディスパーにて１０００ｒｐｍで１０分間攪拌混合し、１０００ｍＰａ・Ｓとなるよう水希釈し、１日間静置後１００メッシュのナイロン紗でろ過することで、各エナメル塗料を得た。
【０１１８】
＜ミルベースの調整＞
なお、エナメル塗料の調製に用いるミルベースは、下記材料を十分に混合した後、ガラスビーズを加えて高速分散機で３０分間顔料分散を行い、ガラスビーズ等を３００メッシュナイロン紗で濾別したものを用いた。
・タイペークＣＲ−９７（石原産業株式会社製）；１９６．３ｇ
・ＯＲＯＴＡＮ  ＳＧ（ローム＆ハース株式会社製、顔料分散剤）；２．８ｇ
・サーフィノール  ＤＦ−５８（エア・プロダクツ株式会社製、消泡剤）；０．０８ｇ
・プロピレングリコール；１２ｇ
・脱イオン水；６０ｇ
・２８％アンモニア水溶液；１．８ｇ
【０１１９】
（４）耐候性試験
リン酸亜鉛処理鋼鈑に実施例９〜１７、比較例４〜６で調製したエナメル塗料を乾燥膜厚が５０μｍになるようにスプレー塗装し、その後室温で２週間乾燥したものを耐候性試験の試験塗板とした。なお、リン酸亜鉛処理鋼鈑は、ボンデライト＃１００処理鋼鈑、板厚０．８ｍｍ、７０ｍｍ×１５０ｍｍである。
【０１２０】
サンシャインカーボンウエザオメーター（スガ試験機製、ＷＥＬ−ＳＵＮ−ＨＣ−Ｂ型）耐候試験機（ブラックパネル温度６３±３℃、降雨１２分間、照射４８分間のサイクル）を用いて試験を行い、６０００時間及び８０００時間後の光沢保持率を測定した。そして、以下の基準に従って評価した。
「５」：８０００時間経過時の光沢保持率が８０％以上、ΔＥが３以下
「４」：８０００時間経過時の光沢保持率が７０％以上、ΔＥが３以下
「３」：６０００時間経過時の光沢保持率が７０％以上、ΔＥが３以下
「２」：６０００時間経過時の光沢保持率が４０％以上７０％未満、ΔＥが１０以下
「１」：６０００時間経過時の光沢保持率が４０％未満またはΔＥが１０以上
【０１２１】
（５）耐温水性試験
ガラス板上に６ＭＩＬアプリケーターを用いて実施例９〜１７、比較例４〜６のエナメル塗料を塗布し、その後室温にて１時間乾燥させた後、５０℃で１２時間強制乾燥したものを、耐温水性の評価用塗板とした。この評価用塗板を４０℃の温水に１日間浸漬させた。その後、評価用塗板を取り出し、取り出してから５分後の塗膜白化度ΔＬを日本電色工業（株）製スペクトロカラーメーターＳＥ−２０００を用いて測定した。そして、以下の基準に従って評価した。
「◎」：塗膜の変化なし。
「○」：引き上げ直後にわずかながらブリスターが見られるが室温乾燥１時間後の塗膜では問題がない。
「△」：引き上げ直後にブリスターが見られる、室温乾燥１時間後の塗膜でもブリスター跡が見られる。
「×」：基材からのはがれが見られる。
【０１２２】
（６）温冷サイクル性試験
石膏スラグパーライト板（厚１２ｍｍ×縦１５０ｍｍ×横７０ｍｍ）にシーラーとしてダイヤナールＬＸ−１０１０（三菱レイヨン株式会社製）を使用した白エナメル塗料（顔料重量濃度４０％）を塗着量が９０〜１００ｇ／ｍ2（湿潤質量）となるように室温にてスプレー塗装し、１３０℃で５分間乾燥した。次いで、シーラーの上に中塗り層としてダイヤナールＬＸ−２０１１（三菱レイヨン株式会社製）を使用した白エナメル塗料（顔料重量濃度３０％）を塗着量が９０〜１００ｇ／ｍ2（湿潤質量）となるように室温にてスプレー塗装し、１３０℃で５分間乾燥した。次いで、中塗り層の上に上塗り層として実施例９〜１７、比較例４〜６で調製したエナメル塗料を塗着量が５０〜６０ｇ／ｍ2（湿潤質量）となるように室温にてスプレー塗装し、５０℃で１２時間乾燥させ、試験板を作製した。
【０１２３】
この試験板を１日室温で放置した後、溶剤系の２液硬化型アクリル樹脂を用いて試験板の側面及び背面を、防水機能を有するようにシールした。１日経過後に温冷サイクル試験を行った。温冷サイクル試験条件は、−２０℃／１６時間（空気中）経過後、５０℃／４時間（空気中）、室温没水４時間とし、１サイクル２４時間の試験を３０サイクル実施した。そして、３０倍ルーペを用いて観察し、試験板にクラックが入るまでのサイクル数を測定し、下記の基準に従って評価した。
「◎」：３０サイクルでクラックなし。
「○」：２０サイクルでクラックなし。
「△」：２０サイクルでクラックが見られる。
「×」：５サイクル未満でクラックが見られる。
【０１２４】
（７）顔料分散性試験
実施例９〜１７、比較例４〜６で調製したエナメル塗料について、ガラス板に６ミルアプリケーターにて塗装（縦８０ｍｍ×横８０ｍｍ）し、５０℃で１２時間強制乾燥させた。初期光沢ならびに塗膜のブツについて確認し、以下の基準に従って評価した。
「○」：塗膜にブツが見られず、初期光沢が７５以上である。
「×」：塗膜にブツが見られるまたは初期光沢が７５未満である。
【０１２５】
（８）耐汚染性試験
実施例９〜１７、比較例４〜６のエナメル塗料をガラス板に６ミルアプリケーターにて塗装（縦８０ｍｍ×横８０ｍｍ）し、５０℃で１２時間強制乾燥させた。次いで、室温まで冷却した後、カーボンブラック（三菱化学株式会社製、商品名「ＭＡ１００」）を塗膜にふりかけ、４０℃の乾燥機１時間加熱した。その後、取り出して室温に放置後、水洗しΔＬ値を測定し、以下の基準に従って評価した。
「◎」：ΔＬが３未満
「○」：ΔＬが３以上で６未満
「×」：ΔＬが６以上
【０１２６】
（９）塗膜伸び試験
実施例９〜１７、比較例４〜６で調製したエナメル塗料をアプリケーター（乾燥膜厚＝６０〜８０μｍ）を用いて離型紙上に塗布し、室温にて２週間乾燥して塗膜を得た。この塗膜からＪＩＳ  Ｋ  ６３０１に規定するダンベル状２号型（幅１０ｍｍ、標線間距離２０ｍｍ）に打ち抜き、離型紙を取り除いたものを塗膜伸び試験サンプルとして用いた。
【０１２７】
試験サンプルを恒温槽付きテンシロン引張試験機（ＲＴＣ−１２５０Ａ  オリエンテック（株）製）を用いて、温度−１０℃と２０℃、チャック間距離５０ｍｍ、引張速度５０ｍｍ／ｍｉｎ．にて測定した。
【０１２８】
実施例９〜１７、比較例４〜６で調製したエナメル塗料について各種評価した結果を表７にまとめて示す。
【０１２９】
【表７】
2010059267.tif 000009
【０１３０】
Ｔｉｎｕｖｉｎ４７７ＤＷ：ヒドロキシルフェニルトリアジン系ＵＶＡ水分散樹脂（商品名、チバ・スペシャリティケミカルズ・ジャパン株式会社製）
Ｔｉｎｕｖｉｎ２９２：ＨＡＬＳ（商品名、チバ・スペシャリティケミカルズ・ジャパン株式会社製）
ＢＹＫ−０２８：消泡剤（商品名、ビックケミー株式会社製）
キョーワノールＭ：造膜助剤（商品名、協和発酵株式会社製）
【０１３１】
上記の結果から明らかなように、本発明に係る重合体エマルションは重合安定性、機械安定性及び貯蔵安定性に優れると共に、その重合体エマルションを用いた水性塗料も、耐候性、耐温水性、温冷サイクル性、顔料分散性、耐汚染性及び低温時の伸び性に優れる。
【０１３２】
これに対して、比較例１〜３の重合体エマルションは、単量体（ａ）（反応性ＨＡＬＳ（ａ））の濃度や比率、または（ＩＩＩ）、（ＩＶ）、（Ｖ）若しくは（ＶＩ）のＴｇ、比率のいずれかが本発明の特定の組成範囲に入っていないものである。この比較例の重合体エマルションを水性塗料として用いた場合、耐候性、耐温水性、温冷サイクル性、顔料分散性、耐汚染性、又は低温時の伸び等が十分ではない。
【０１３３】
したがって、本発明によれば、重合安定性、機械的安定性及び貯蔵安定性が良く、高度な耐候性、耐温水性、温冷サイクル性、顔料分散性、耐汚染性、低温時の伸び性を同時に有する水性塗料に用いることのできる重合体エマルションを提供できる。
【産業上の利用可能性】
【０１３４】
本発明の重合体エマルションは、セメントモルタル、スレート板、石膏ボード、押し出し成形板、発泡性コンクリート、金属、ガラス、磁器タイル、アスファルト、木材、防水ゴム材、プラスチック、珪酸カルシウム基材等の各種素材の表面仕上げ材、中塗り材に使用される水性塗料に用いることができ、工業上極めて有益なものである。